(57)【特許請求の範囲】
【請求項１】
ポリオレフィン系樹脂の繊維から構成されるポリオレフィン系スパンボンド不織布であって、該ポリオレフィン系樹脂に、粒子径１５０ｎｍ〜２５０ｎｍの二酸化炭素発生量抑制剤が分散され、０．０３〜０．３０重量％で含有されており、かつ、該二酸化炭素発生量抑制剤が、酸化マグネシウム、アルミノケイ酸塩、及びチタン酸化合物からなる群から選ばれる少なくとも１種であることを特徴とする前記不織布。
【請求項２】
前記不織布の引張強度が２０〜１８０Ｎ／５０ｍｍであり、引張伸度が２０〜７０％であり、かつ、タフネス指数が４０〜１００である、請求項１に記載のポリオレフィン系スパンボンド不織布。
【請求項３】
前記不織布を構成する繊維の平均単糸繊度が０．７〜３．０ｄｔｅｘであり、かつ、前記不織布の目付が８〜６０ｇ／ｍ２である、請求項１又は２に記載のポリオレフィン系スパンボンド不織布。
【請求項４】
前記ポリオレフィン系樹脂に分散助剤がさらに含有されている、請求項１〜３のいずれか１項に記載のポリオレフィン系スパンボンド不織布。
【請求項５】
前記分散助剤が、脂肪酸金属塩、高分子界面活性剤、及び両親媒性脂質からなる群から選ばれる少なくとも１種である、請求項４に記載のポリオレフィン系スパンボンド不織布。
【請求項６】
前記ポリオレフィン系樹脂がポリプロピレンである、請求項１〜５のいずれか１項に記載のポリオレフィン系スパンボンド不織布。
【請求項７】
請求項１〜６のいずれか１項に記載のポリオレフィン系スパンボンド不織布を含む衛生材料。
【発明の詳細な説明】
【技術分野】
【０００１】
本発明は、衛生材料に適した燃焼時二酸化炭素発生量を抑制したスパンボンド不織布に関する。
【背景技術】
【０００２】
近年、使い捨てオムツの普及はめざましく、年々使用量が増加している。一方で大量に普及したことから廃棄時の焼却処分における有害物質発生等の環境問題を引き起こしている。その中で地球温暖化への影響から排出量削減が強く望まれている二酸化炭素は燃焼の最終生成物である事から削減が難しいのが現状である。
他方、この焼却への対策として、埋め立てによって自然分解する生分解性樹脂も存在するが、大量に使用されるオムツ全てを置き換え、埋め立てによって処分することは困難であるため、廃棄方法は焼却が重要な位置を占めているのが現状である。
また、排気量そのものを削減する方法として、再生利用が行われているが、再生利用はまだ一部でしか採用されておらず、再利用を重ねるごとに強度等の物性が落ち、最終的に焼却されることとなるため、二酸化炭素排出の根本的な解決とはならない。以上の様な二酸化炭素排出問題を解決するため、二酸化炭素量を抑制する化合物を樹脂に配合する方法（例えば、以下の特許文献１、２参照）が提案されている。
【０００３】
特許文献１や２では、二酸化炭素の発生を抑制する化合物を樹脂に添加して製造したポリエチレンフィルムについての記載がされている。しかし、特許文献１や２に記載している様な添加剤は通常フィルム生産工程で凝集を起こし、ゲル化（フィッシュアイ）や、繊維生産工程では糸切れを発生させる原因となる。特に繊維中における添加剤の凝集は繊維断面積が小さいため、紡糸時の繊維生産工程において曳糸性に顕著に影響する。
また、二酸化炭素発生量抑制剤の様な添加剤を添加すると通常繊維中の結晶配向性は抑制され、繊維・不織布の強度は低下するものである。更に添加剤の凝集が発生していると凝集箇所から繊維が破断し布の破断に繋がり不織布としての強度・伸度（タフネス）は低下する。
【先行技術文献】
【特許文献】
【０００４】
【特許文献１】国際公開第２０１１／０３７２３８号
【特許文献２】特開２０１３−１２２０２０号公報
【発明の概要】
【発明が解決しようとする課題】
【０００５】
本発明が解決しようとする課題、二酸化炭素発生量抑制剤を、繊維を構成するポリオレフィン系樹脂中に均一に分散し、かつ、紡糸条件を最適化することにより該繊維の結晶配向性・布タフネスを維持し、さらに燃焼時二酸化炭素発生量を抑制したポリオレフィン系スパンボンド不織布を提供することである。
【課題を解決するための手段】
【０００６】
本発明の不織布に添加する二酸化炭素発生量抑制剤は、耐熱性が良く、紡糸時に繊維内に直接混練することができ、また、繊維を構成するポリオレフィン系樹脂中に均一に分散されることで、凝集を引き起こすことがなく、繊維生産工程における曳糸性が良好となり、糸切れが発生することなく高紡速の繊維を得ることができ、強度の強い繊維を形成することが可能となる。更に該二酸化炭素発生量抑制剤は、繊維を構成するポリオレフィン系樹脂中へ添加しても該繊維の結晶配向性を低下することはなく、逆に紡糸条件を制御することで向上させることができ、該繊維さらには形成される不織布の強伸度を向上させることができる。高強伸度を有する不織布は、生産上の工程安定性や着用時の破断を抑制する効果を有するため衛生材料として好適に使用することができるが、本発明により、二酸化炭素発生抑制効果をも有するものとなった。すなわち、本発明は下記の通りのものである。
【０００７】
［１］ポリオレフィン系樹脂の繊維から構成されるポリオレフィン系スパンボンド不織布であって、該ポリオレフィン系樹脂に、粒子径１５０ｎｍ〜２５０ｎｍの二酸化炭素発生量抑制剤が分散され、０．０３〜０．３０重量％で含有されており、かつ、該二酸化炭素発生量抑制剤が、酸化マグネシウム、アルミノケイ酸塩、及びチタン酸化合物からなる群から選ばれる少なくとも１種であることを特徴とする前記不織布。
［２］前記不織布の引張強度が２０〜１８０Ｎ／５０ｍｍであり、引張伸度が２０〜７０％であり、かつ、タフネス指数が４０〜１００である、［１］に記載のポリオレフィン系スパンボンド不織布。
［３］前記不織布を構成する繊維の平均単糸繊度が０．７〜３．０ｄｔｅｘであり、かつ、前記不織布の目付が８〜６０ｇ／ｍ２である、［１］又は［２］に記載のポリオレフィン系スパンボンド不織布。
［４］前記ポリオレフィン系樹脂に分散助剤がさらに含有されている、［１］〜［３］のいずれかに記載のポリオレフィン系スパンボンド不織布。
［５］前記分散助剤が、脂肪酸金属塩、高分子界面活性剤、及び両親媒性脂質からなる群から選ばれる少なくとも１種である、［４］に記載のポリオレフィン系スパンボンド不織布。
［６］前記ポリオレフィン系樹脂がポリプロピレンである、［１］〜［５］のいずれかに記載のポリオレフィン系スパンボンド不織布。
［７］［１］〜［６］のいずれかに記載のポリオレフィン系スパンボンド不織布を含む衛生材料。
【発明の効果】
【０００８】
通常、繊維を構成する樹脂に添加剤を添加することは、添加剤凝集により、繊維生産工程で糸切れを発生させる原因となるし、また、繊維中の結晶配向性は抑制され、繊維・不織布の強度・伸度（タフネス）も低下する。これに反し、本発明の不織布は、二酸化炭素発生量抑制剤の粒子がポリオレフィン系樹脂の繊維中に均一分散しているため、タフネス指数が向上し、燃焼時二酸化炭素発生量も抑制され、かつ、強伸度を有するため、生産上の工程安定性や着用時の破断を抑制する効果を有し、衛生材料として好適に利用可能である。
【発明を実施するための形態】
【０００９】
以下、本発明の実施形態について詳述する。
本実施形態の不織布を構成する繊維は、ポリオレフィン系樹脂であり、例えば、ポリエチレン、ポリプロピレン、それらのモノマーと他のα−オレフィンとの共重合体などの樹脂が挙げられる。前記ポリオレフィン系樹脂は何れでも構わない。
【００１０】
例えばポリプロピレンは、一般的なチーグラナッタ触媒により合成されるポリマーでもよいし、メタロセンに代表されるシングルサイト活性触媒により合成されたポリマーであってもよい。また、エチレンランダム共重合ポリプロピレンであってもよい。他のα−オレフィンとしては、炭素数３〜１０のもの、具体的には、プロピレン、１−ブテン、１−ペンテン、１−ヘキサン、４−メチル−１−ペンテン、１−オクテンなどが挙げられる。なかでも風合い、強度、寸法安定性からホモポリプロピレンを主成分とするものであることが好ましい。
【００１１】
また、前記ポリオレフィン系樹脂には、他の添加剤、例えば、核剤、難燃剤、無機充填剤、顔料、滑材、着色剤、耐熱安定剤、帯電防止剤等を添加してもよい。
【００１２】
ポリプロピレンの場合、ＭＦＲとして下限が好ましくは２０ｇ／１０分以上、より好ましくは３０ｇ／１０分超、さらに好ましくは４０ｇ／１０分超、特に好ましくは５３ｇ／１０分超であることができる。上限は好ましくは８５ｇ／１０分以下、より好ましくは７０ｇ／１０分以下、さらに好ましくは６０ｇ／１０分以下である。本明細書中、ＭＦＲは、ＪＩＳ−Ｋ７２１０「プラスチック−熱可塑性プラスチックのメルトマスフローレイト（ＭＦＲ）及びメルトボリュームフローレイト（ＭＶＲ）の試験方法」の表１、試験温度２３０℃、試験荷重２．１６ｋｇに準じて測定したものである。
【００１３】
本実施形態のスパンボンド不織布は以下の方法で製造されうる。ポリオレフィン系樹脂を溶融押出し、多数の紡糸孔を有する紡糸口金から糸条として吐出させる。次いで吐出された糸条を５℃〜２０℃に制御した冷風をあて冷却しながら牽引装置により牽引する。牽引装置より出た糸条を搬送コンベア上に堆積させ不織ウェブとして搬送する。搬送中の不織布ウェブを積層し、多層積層の不織ウェブとしてもよい。目的に応じて、本発明のスパンボンド（Ｓ）不織布をメルトブローン（Ｍ）繊維と積層してもよく、ＳＭ、ＳＭＳ、ＳＭＭＳ、ＳＭＳＭＳと積層した構造であってもよい。
【００１４】
紡糸温度は好ましくは１９０℃以上２６０℃以下、より好ましくは２００℃以上２５５℃以下、さらに好ましくは２０５℃以上２３０℃以下、特に好ましくは２１０℃以上２２５℃以下である。紡糸温度が２６０℃以下であれば、樹脂分解物による紡口表面の汚れが少なく、さらに樹脂の粘度が低くなることによる糸切れの発生を抑制することができる。他方、紡糸温度が１９０℃以上であれば、樹脂の粘度が高くなることによる糸切れの発生を抑制し、さらに紡糸時の紡口内圧力が高くなることによる樹脂漏れなどを抑制することができる。
【００１５】
ポリオレフィン系スパンボンド繊維で構成された不織ウェブを接合して不織布となす場合の接合手段としては、フラットカレンダーロールプレス、エンボスロールプレス等のカレンダー加熱接着方法、その他加熱接着方法では、熱風循環型、熱風貫通型、赤外線ヒーター型、不織布の両面に熱風を吹き付ける方法、あるいは加熱気体中に導入する方法等、各種の加熱する方法が用いられる。また、非加熱方式では、ニードルパンチ法、水流交絡接着等が用いられる。衛生材料に好適に用いる柔らかさと適度な強度、及び伸度を有する不織布を得る観点から、エンボスロールプレスが好ましい。
【００１６】
エンボスロールプレスでは、金属エンボスロールと金属フラットロールの組合せの一対のロールに通して加工することが生産性の面から好ましい。不織ウェブの形態保持や最終的に得られる不織布の強度の観点から、エンボス面積率は好ましくは５〜３０％、より好ましくは５〜２０％、さらに好ましくは６〜１５％である。また、エンボスの深さは深いほど、不織布の柔らかさを得ることが可能であり、好ましくは０．２〜２．０ｍｍ、更に好ましくは０．７〜１．５ｍｍである。エンボス形状は特に限定することはないが、円形状、楕円形状、ダイヤ形状、矩形状であることが好ましく、これらの形状により、衛生材料に好適に用いる柔らかさと適度な強度、及び伸度を有する不織布を得ることができる。
【００１７】
不織布の引張強度は好ましくは２０Ｎ／５０ｍｍ以上１８０Ｎ／５０ｍｍ以下であり、かつ、引張伸度は好ましくは２０％以上７０％以下である。また、タフネス指数は以下の式（１）：
タフネス指数＝引張強度（Ｎ／５０ｍｍ）×引張伸度（％）／目付  ．．．式（１）
で算出され、好ましくは４０以上１００以下であり、より好ましくは４５以上８０以下であり、さらに好ましくは５０以上７０以下である。
引張強度、引張伸度、及びタフネス指標がこの範囲であると、不織布の加工性の面や衛生材料として使用に適した範囲となる。タフネス指数が当範囲から外れると、工程上での布破断や、皺発生等の不具合が発生し易くなるおそれがある。
【００１８】
また不織布を構成する繊維の繊度について制限はなく、通常のスパンボンド不織布に使用される繊維の繊度は生産性や風合いの点から、好ましくは０．７〜３．０ｄｔｅｘ程度、より好ましくは１．０〜２．８ｄｔｅｘ、さらに好ましくは１．２〜２．５ｄｔｅｘである。
不織布の目付は、好ましくは８ｇ／ｍ２以上６０ｇ／ｍ２以下、より好ましくは１０ｇ／ｍ２以上４０ｇ／ｍ２以下、さらに好ましくは１０ｇ／ｍ２以上３０ｇ／ｍ２以下である。８ｇ／ｍ２以上であれば衛生材料に使用される不織布としての強度を満足し、他方、６０ｇ／ｍ２以下であれば衛生材料として使用される不織布の柔軟性を満足し、外観的に厚ぼったい印象を与えない。
【００１９】
不織布には親水化剤が含有されていてもよい。使用される親水化剤は、人体への安全性、工程での安全性等を考慮して、高級アルコール、高級脂肪酸、アルキルフェノール等のエチレンオキサイドを付加した非イオン系活性剤、アルキルフォスフェート塩、アルキル硫酸塩等のアニオン系活性剤等の単独又は混合物が好ましく用いられる。
【００２０】
親水化剤を含有させる方法として、通常、希釈した親水化剤を用いて、浸漬法、噴霧法、コーティング（キスコーター、グラビアコーター）法等の既存の方法が採用でき、必要により予め混合した親水化剤を、水等の溶媒で希釈して塗布することが好ましい。
【００２１】
親水化剤を水等の溶媒で希釈して塗布すると、乾燥工程を必要とする場合がある。その際の乾燥方法としては、対流伝熱、伝導伝熱、放射伝熱等を利用した既知の方法が採用でき、熱風や赤外線による乾燥、熱接触による乾燥方法等を用いることができる。
【００２２】
親水化剤の付着量は、要求される性能によって異なるが、通常、繊維に対して０．０５重量％以上１．００重量％以下の範囲が好ましく、より好ましくは０．１５重量％以上０．８重量％以下、さらに好ましくは０．２重量％以上０．６重量％以下である。付着量がこの範囲にあると、衛生材料のトップシートとしての親水性能を満足し、加工適正も良好となる。
【００２３】
本実施形態のポリオレフィン系スパンボンド不織布は、燃焼時二酸化炭素発生量を抑制することができ、使用後焼却廃棄している衛生材料に好適に使用することができる。衛生材料としては使い捨てオムツ、生理用ナプキン、失禁パット等に好適に使用することができ、表面のトップシート、外側のバックシートに使用することができる。
【００２４】
本実施形態のポリオレフィン系スパンボンド不織布は、好ましくは１５０〜２５０ｎｍの粒子径の二酸化炭素発生量抑制剤の粒子が該不織布を構成するポリオレフィン系樹脂中に均一分散している。該粒子系は、より好ましくは１５０〜２００ｎｍである。該粒子径が１５０ｎｍ以上であれば二酸化炭素発生量を抑制する効果を発現し、２５０ｎｍ以下であれば凝集を引き起こすことがなく、紡糸工程において糸切れを発生することがない。該繊維に均一分散している二酸化炭素発生量抑制剤の添加量は０．０３〜０．３０重量％が好ましく、より好ましくは０．０５〜０．２５重量％、さらに好ましくは０．１０〜０．２０重量％である。添加量が多すぎると、紡糸時糸切れを発生させる原因となる。特に繊維中における添加剤の凝集は繊維断面積が小さいため、紡糸時の繊維生産工程において曳糸性に顕著に影響する。他方、添加量が０．０３重量％未満では、二酸化炭素発生量抑制効果が発現しないおそれがある。
【００２５】
本願明細書中、二酸化炭素発生量抑制剤とは、二酸化炭素を化学的又は物理的に吸着する物質であればいかなるものでも構わないが、例えば、金属水酸化物、金属酸化物、アルミノケイ酸塩、チタン酸化合物、リチウムシリケート、シリカゲル、アルミナ、活性炭が挙げられる。
【００２６】
前記金属水酸化物としては、水酸化リチウム、水酸化ナトリウム、水酸化マグネシウム、水酸化カルシウム、水酸化バリウム等が挙げられる。
【００２７】
前記金属酸化物としては、酸化マグネシウム、酸化カルシウム、酸化亜鉛等が挙げられる。
【００２８】
前記アルミノケイ酸塩としては、非晶質アルミノシリケート、天然ゼオライト、合成ゼオライト等が挙げられる。
【００２９】
前記チタン酸化合物としては、チタン酸バリウム、オルソチタン酸バリウム等が挙げられる。
【００３０】
前記ポリオレフィン系樹脂には分散助剤をさらに添加してもよい。該分散助剤は、脂肪酸金属塩、高分子界面活性剤、両親媒性脂質のうち少なくとも１種であることができる。
【００３１】
例えば、微小なカプセル状のリポソームによって二酸化炭素発生量抑制剤及びポリオレフィン系樹脂の結晶核剤を内包し、ポリオレフィン系樹脂中に効率よく均一分散させることができる。
【００３２】
また、二酸化炭素抑制剤と分散助剤とを、分散処理、超臨界流体処理、超音波照射、撹拌処理等の方法で混合し、得られた二酸化炭素発生量抑制剤と分散助剤との混合物を、樹脂に添加することにより、樹脂との相溶性が低い二酸化炭素発生量抑制剤を凝集させずに、該樹脂に均一に分散させることができ、高い二酸化炭素の吸収効果を有する二酸化炭素発生量抑制樹脂を得ることができる。
【００３３】
本実施形態のポリオレフィン系スパンボンド不織布における、二酸化炭素発生量抑制効果としては３０％以上が好ましく、より好ましくは４０％以上、さらに好ましくは５０％以上である。この範囲の二酸化炭素発生量抑制効果であれば、地球温暖化への影響から望まれている二酸化炭素削減効果と言える。
【００３４】
本実施形態のポリオレフィン系スパンボンド不織布の製造においては、二酸化炭素発生量抑制剤が繊維中に均一に分散されているので、曳糸性が良く、紡糸工程において繊維の糸切れが発生しにくい。更に繊維の結晶配向性は低下しておらず、逆に紡糸条件を特定範囲で制御することで結晶配向性を向上させることができるため、得られる繊維さらには形成される不織布の強伸度を向上させることができる。
【実施例】
【００３５】
以下、実施例及び比較例により本発明を具体的に説明するが、本発明は下記実施例のみに限定されるものではない。
尚、実施例及び比較例において使用した各種特性の評価方法は下記のとおりであり、得られた物性を以下の表１に示す。
【００３６】
１．平均単糸繊度（ｄｔｅｘ）
不織布のＣＤ方向に５等分して１ｃｍ角の試験片を採取し、キーエンス社製マイクロスコープＶＨＸ−７００Ｆで繊維の直径を各２０点ずつ測定し、その平均値を算出した。
【００３７】
２．目付（ｇ／ｍ２）
ＪＩＳ−Ｌ１９０６に準じ、ＭＤ方向２０ｃｍ×ＣＤ方向５ｃｍの試験片を不織布のＣＤ方向に採取位置が均等になるように５枚採取して質量を測定し、その平均値を単位面積あたりの重量に換算して目付（ｇ／ｍ２）として求めた。
【００３８】
３．引張強度（Ｎ／５ｃｍ）、引張伸度（％）、タフネス指標
ＪＩＳ  Ｌ−１９０６に準じ、ＣＤ方向均等になる様に、ＣＤ方向５ｃｍ、ＭＤ方向２０ｃｍの試験片を不織布のＣＤ方向に採取位置が均等になるように５枚採取して、引張試験機で、つかみ間隔１０ｃｍ、引張速度３０ｃｍ／分で測定した。ＭＤ方向各５点の試料を測定し、測定値を平均して引張強度と引張伸度を算出した。タフネス指数は以下の式（１）：
タフネス指数＝引張強度（Ｎ／５ｃｍ）×引張伸度（％）／目付（ｇ／ｍ２）  ．．．式（１）
により算出した。
【００３９】
４．二酸化炭素発生量抑制剤の平均粒子径
粒度分布計（Particle Sizing System Co.製  NICOMP 380ZLS型）を用いて測定した。
【００４０】
５．二酸化炭素発生量抑制剤の分散性
凝集する目安として剤粒子の大きさは４００ｎｍ以上とし、超高分解能電界放出形走査電子顕微鏡 S-5500（株式会社 日立ハイテクノロジーズ社製）明視野STEMにて20000倍率の繊維断面を観察した。４００ｎｍ以上のサイズの塊が無ければ分散性を「良」、あれば「悪」として評価した。
【００４１】
６．二酸化炭素発生量抑制効果
＜低温熱分解物の調製＞
一般的な自治体焼却炉で使用されているストーカ炉を想定し、各実施例で得られた二酸化炭素発生量抑制不織布と、二酸化炭素発生量抑制を含有しないポリオレフィン不織布とをＴＧ／ＤＴＡ装置で雰囲気ガス窒素／空気、測定範囲３０〜４００℃、昇温速度１０℃／分、ガス流量２００ｍＬ／分条件で処理し低温熱分解物を得た。
＜不織布の二酸化炭素発生量抑制効果の測定＞上記で調製した熱分解物１０ｍｇをＪＩＳ−Ｋ７２１７に準じ、空気下８００℃で１０分間燃焼させ、その際に発生した二酸化炭素を、熱伝導度検出器を備えたガスクロマトグラフで定量測定した。二酸化炭素発生量抑制剤を含有しないポリオレフィン不織布から発生した二酸化炭素量と各実施例で得られた不織布から発生した二酸化炭素量との差の割合から二酸化炭素削減効果を算出した。
【００４２】
〔実施例１〕
ＭＦＲが６０ｇ／１０分（ＪＩＳ−Ｋ７２１０に準じ、温度２３０℃、荷重２．１６ｋｇで測定）のポリプロピレン樹脂に平均粒子径２００ｎｍのアルミノケイ酸ナトリウムからなる二酸化炭素発生量抑制剤を純分で（ポリプロピレン樹脂に対し）０．０３重量％になる様に添加した。この二酸化炭素発生量抑制剤を添加したポリプロピレン樹脂をスパンボンド法により、単孔吐出量０．８８ｇ／ｍｉｎ・Ｈｏｌｅ、紡糸温度２１５℃で押出し、このフィラメント群をエアジェットによる高速気流牽引装置を使用して牽引し、移動捕集面に向けて押し出し、平均単糸繊度２．４５ｄｔｅｘの不織布ウェブを得た。
【００４３】
次いで、得られたウェブを、フラットロールとエンボスロール（パターン仕様：直径０．４２５ｍｍ円形、千鳥配列、横ピッチ２．１ｍｍ、縦ピッチ１．１ｍｍ、圧着面積率６．３％）の間に通して温度１４０℃と線圧３５ｋｇｆ／ｃｍで繊維同士を接着し、目付２０ｇ／ｍ２のスパンボンド不織布を得た。
【００４４】
〔実施例２〕
平均粒子径２００ｎｍのアルミノケイ酸ナトリウムからなる二酸化炭素発生量抑制剤を純分で０．０９重量％となる様に、実施例１と同様にして平均単糸繊度２．４５ｄｔｅｘ、目付２０ｇ／ｍ２のスパンボンド不織布を得た。
【００４５】
〔実施例３〕
平均粒子径２００ｎｍのアルミノケイ酸ナトリウムからなる二酸化炭素発生量抑制剤を純分で０．１５重量％となる様に、実施例１と同様にして平均単糸繊度２．００ｄｔｅｘ、目付２０ｇ／ｍ２のスパンボンド不織布を得た。
【００４６】
〔実施例４〕
平均粒子径２００ｎｍのアルミノケイ酸ナトリウムからなる二酸化炭素発生量抑制剤を純分で０．３０重量％となる様に、実施例１と同様にして平均単糸繊度２．４５ｄｔｅｘ、目付２０ｇ／ｍ２のスパンボンド不織布を得た。
【００４７】
〔実施例５〕
平均粒子径２００ｎｍのアルミノケイ酸ナトリウムからなる二酸化炭素発生量抑制剤を純分で０．１５重量％となる様に、実施例１と同様にして平均単糸繊度３．００ｄｔｅｘ、目付２０ｇ／ｍ２のスパンボンド不織布を得た。
【００４８】
〔実施例６〕
平均粒子径２００ｎｍのアルミノケイ酸ナトリウムからなる二酸化炭素発生量抑制剤を純分で０．１５重量％となる様に、実施例１と同様にして平均単糸繊度１．４０ｄｔｅｘ、目付３０ｇ／ｍ２のスパンボンド不織布を得た。
【００４９】
〔実施例７〕
平均粒子径２００ｎｍのアルミノケイ酸ナトリウムからなる二酸化炭素発生量抑制剤を純分で０．１５重量％となる様に、実施例１と同様にして平均単糸繊度０．０７ｄｔｅｘ、目付２０ｇ／ｍ２のスパンボンド不織布を得た。
【００５０】
〔実施例８〕
平均粒子径２００ｎｍのアルミノケイ酸ナトリウムからなる二酸化炭素発生量抑制剤を純分で０．１５重量％となる様に、実施例１と同様にして平均単糸繊度２．４５ｄｔｅｘの不織布ウェブを得た。次いで得られた不織布ウェブを、フラットロールとエンボスロール（パターン仕様：直径０．４２５ｍｍ円形、千鳥配列、横ピッチ２．１ｍｍ、縦ピッチ１．１ｍｍ、圧着面積率６．３％）の間に通して温度１３７℃と線圧１５ｋｇｆ／ｃｍで繊維同士を接着し、目付８ｇ／ｍ２のスパンボンド不織布を得た。
【００５１】
〔実施例９〕
平均粒子径２００ｎｍのアルミノケイ酸ナトリウムからなる二酸化炭素発生量抑制剤を純分で０．１５重量％となる様に、実施例１と同様にして平均単糸繊度２．４５ｄｔｅｘの不織布ウェブを得た。次いで得られた不織布ウェブを、フラットロールとエンボスロール（パターン仕様：直径０．４２５ｍｍ円形、千鳥配列、横ピッチ２．１ｍｍ、縦ピッチ１．１ｍｍ、圧着面積率６．３％）の間に通して温度１４３℃と線圧１５ｋｇｆ／ｃｍで繊維同士を接着し、目付６０ｇ／ｍ２のスパンボンド不織布を得た。
【００５２】
〔実施例１０〕
平均粒子径２００ｎｍのアルミノケイ酸ナトリウムからなる二酸化炭素発生量抑制剤を純分で０．１５重量％となる様に、実施例１と同様にして平均単糸繊度２．４５ｄｔｅｘの不織布ウェブを得た。次いで得られた不織布ウェブを、フラットロールとエンボスロール（パターン仕様：直径０．４２５ｍｍ円形、千鳥配列、横ピッチ２．１ｍｍ、縦ピッチ１．１ｍｍ、圧着面積率６．３％）の間に通して温度１３０℃と線圧１５ｋｇｆ／ｃｍで繊維同士を接着し、目付２０ｇ／ｍ２のスパンボンド不織布を得た。
【００５３】
〔実施例１１〕
平均粒子径２００ｎｍの酸化マグネシウムからなる二酸化炭素発生量抑制剤を純分で０．１０重量％となる様に、実施例１と同様にして平均単糸繊度２．４５ｄｔｅｘ、目付２０ｇ／ｍ２のスパンボンド不織布を得た。
【００５４】
〔実施例１２〕
平均粒子径２００ｎｍのチタン酸バリウムからなる二酸化炭素発生量抑制剤を純分で０．１０重量％となる様に、実施例１と同様にして平均単糸繊度２．４５ｄｔｅｘ、目付２０ｇ／ｍ２のスパンボンド不織布を得た。
【００５５】
〔実施例１３〕
ＭＦＲが２６ｇ／１０分（ＪＩＳ−Ｋ７２１０に準じ、温度１９０℃、荷重２．１６ｋｇで測定）の高密度ポリエチレン（ＨＤＰＥ）樹脂に平均粒子径２００ｎｍのアルミノケイ酸ナトリウムからなる二酸化炭素発生量抑制剤を純分で０．１０重量％となる様に添加し、実施例１と同様にして平均単糸繊度２．４５ｄｔｅｘ、目付２０ｇ／ｍ２のスパンボンド不織布を得た。
【００５６】
〔実施例１４〕
平均粒子径１５０ｎｍのアルミノケイ酸ナトリウムからなる二酸化炭素発生量抑制剤を純分で０．０９重量％となる様に、実施例１と同様にして平均単糸繊度２．４５ｄｔｅｘ、目付２０ｇ／ｍ２のスパンボンド不織布を得た。
【００５７】
〔実施例１５〕
平均粒子径２５０ｎｍのアルミノケイ酸ナトリウムからなる二酸化炭素発生量抑制剤を純分で０．０９重量％となる様に、実施例１と同様にして平均単糸繊度２．４５ｄｔｅｘ、目付２０ｇ／ｍ２のスパンボンド不織布を得た。
【００５８】
〔比較例１〕
平均粒子径２００ｎｍのアルミノケイ酸ナトリウムからなる二酸化炭素発生量抑制剤を純分で０．０２重量％となる様に、実施例１と同様にして平均単糸繊度２．４５ｄｔｅｘ、目付２０ｇ／ｍ２のスパンボンド不織布を得た。以下の表１に実施例１〜１５で得られた不織布の各種特性の評価結果とともに、比較例１で得られた不織布の各種特性の評価結果を示す。比較例１の二酸化炭素発生量抑制剤添加量０．０２重量％では、二酸化炭素発生量削減効果が２５％と低い値であった。
【００５９】
〔比較例２〕
ＭＦＲが６０ｇ／１０分（ＪＩＳ−Ｋ７２１０に準じ、温度２３０℃、荷重２．１６ｋｇで測定）のポリプロピレン樹脂を使用し実施例１と同様にして平均単糸繊度２．４５ｄｔｅｘ、目付２０ｇ／ｍ２のスパンボンド不織布を得た。比較例２では二酸化炭素発生量抑制剤を添加していないため、抑制効果が発現しなかった。
【００６０】
〔比較例３〕
平均粒子径２００ｎｍのアルミノケイ酸ナトリウムからなる二酸化炭素発生量抑制剤を純分で０．３５重量％となる様に、実施例１と同様にして平均単糸繊度２．４５ｄｔｅｘ、目付２０ｇ／ｍ２のスパンボンド不織布を得たが、二酸化炭素発生量抑制剤の含有量が高すぎたため、紡糸時の糸切れが多く、品位の悪い不織布となった。
【００６１】
〔比較例４〕
平均粒子径１００ｎｍのアルミノケイ酸ナトリウムからなる二酸化炭素発生量抑制剤を純分で０．０９重量％となる様に、実施例１と同様にして平均単糸繊度２．４５ｄｔｅｘ、目付２０ｇ／ｍ２のスパンボンド不織布を得た。比較例４では二酸化炭素発生量抑制剤の平均粒子径が１５０ｎｍ未満であったため、二酸化炭素発生量抑制効果が３３％と低い値であった。
【００６２】
〔比較例５〕
平均粒子径４００ｎｍのアルミノケイ酸ナトリウムからなる二酸化炭素発生量抑制剤を純分で０．０９重量％となる様に、実施例１と同様にして平均単糸繊度２．４５ｄｔｅｘ、目付２０ｇ／ｍ２のスパンボンド不織布を得た。比較例５では二酸化炭素発生量抑制剤の平均粒子径が２５０ｎｍを超えたため、紡糸時の糸切れが多く、品位の悪い不織布となった。
【００６３】
【表１】
0006584907.tif 000002
【産業上の利用可能性】
【００６４】
本発明の不織布は、二酸化炭素発生量抑制剤の粒子がポリオレフィン系樹脂の繊維中に均一分散しているため、タフネス指数が向上し、燃焼時二酸化炭素発生量も抑制され、かつ、強伸度を有するため、生産上の工程安定性や着用時の破断を抑制する効果を有し、衛生材料として好適に利用可能である。